본 실시 형태 에서 는 , ( 후술 하 는 냉각 공정 을 행한 후 에 있 어서 ) 절연 층 ( 130 ) 을 0 . 5 mm 의 두께 로 절취 하 여 시트 로 했 을 때 에 ( 0 . 5 mm 의 두께 를 갖 는 절연 층 ( 130 ) 의 시트 를 제작 했 을 때 에 ) , 90 ℃ 의 분위기 에 있 어서 측정 한 , 시트 의 파장 500 nm 의 광 투과율 ( 이하 , 「 가 시광 투과율 」 이 라고 약기 하 는 경우 가 있 음 ) 은 , 예 를 들 면 , 55 % 이상 , 바람직 하 게 는 70 % 이상 이 다 . 절연 층 ( 130 ) 의 시트 의 가시 광 투과 율 이 55 % 미만 이 면 , 시트 가 백탁 된 상태 가 되 어 , 절연 층 ( 130 ) 중 의 이물 을 검사 하 는 것 이 곤란 해진다 . 이 에 비해 , 절연 층 ( 130 ) 의 시트 의 가시 광 투과율 을 55 % 이상 으로 함 으로써 , 절연 층 ( 130 ) 중 의 이물 을 용이 하 게 검사 할 수 있 다 . 더욱이 절연 층 ( 130 ) 의 시트 의 가시 광 투과율 을 70 % 이상 으로 함 으로써 , 절연 층 ( 130 ) 중 의 이물 을 용이 하 고 확실 하 게 검사 할 수 있 다 .